ЕМКОСТЬ, СПОСОБСТВУЮЩАЯ ШИПЕНИЮ

1. Емкость (1) на основе стекла или керамики для напитков, имеющая неровности поверхности в выбранной области, при этом неровности образуют места зарождения внутри емкости, при этом места зарождения способствуют образованию пузырьков при контакте с газированным напитком, отличающаяся тем, что она содержит слой (10) эмали, покрывающий выбранную область, множество гранул (12) эмали, расположенных на поверхности указанного слоя (10) эмали и прикрепленных к указанному слою (10) эмали, и гидрофобное соединение (13), расположенное на части поверхности указанных гранул (12) эмали.
2. Емкость по п. 1, отличающаяся тем, что указанный слой (10) эмали имеет температуру плавления ниже, чем температура плавления гранул (12) эмали.
3. Емкость по п. 1 или 2, отличающаяся тем, что слой (10) эмали имеет толщину, составляющую от 5 до 100 мкм, предпочтительно от 10 до 25 мкм.
4. Емкость по любому из предыдущих пунктов, отличающаяся тем, что указанные гранулы (12) эмали имеют гранулометрический состав от 1 до 500 мкм, более предпочтительно от 50 до 250 мкм.
5. Емкость по любому из предыдущих пунктов, отличающаяся тем, что указанные гранулы (12) эмали имеют такой размер, что D10 составляет от 30 до 90 мкм, при этом D10 представляет собой диаметр, ниже которого находятся 10% гранул по объему, D50 составляет от 100 до 145 мкм, при этом D50 представляет собой диаметр, ниже которого находятся 50% гранул по объему, а D90 составляет от 150 до 250 мкм, при этом D90 представляет собой диаметр, ниже которого находятся 90% гранул по объему, предпочтительно D10 составляет от 35 до 50 мкм, D50 составляет от 105 до 120 мкм, а D90 составляет от 160 до 190 мкм.
6. Емкость по любому из предыдущих пунктов, отличающаяся тем, что указанные гранулы (12) эмали имеют распределенный размер с пиком в диапазоне от 80 до 200 мкм, предпочтительно от 100 до 130 мкм.
7. Емкость по любому из предыдущих пунктов, отличающаяся тем, что емкость (1) изготовлена из известково-натриевого стекла или хрусталя.
8. Емкость по любому из предыдущих пунктов, отличающаяся тем, что гидрофобное соединение содержит Si, и эмаль гранул (12) эмали по существу не содержит Pb, предпочтительно без преднамеренного добавления Pb.
9. Способ изготовления емкости (1) для напитка, имеющей неровности поверхности в выбранной области, причем неровности образуют места зарождения внутри емкости, причем места зарождения способствуют образованию пузырьков при контакте с газированным напитком, при котором наносят слой (10) эмали, покрывающей выбранную область, затем наносят множество гранул (12) эмали на поверхность указанного слоя (10) эмали, и запекают указанный слой (10) эмали, и прикрепляют гранулы (12) эмали к указанному слою (10) эмали посредством такой же термообработки, причем гранулы (12) эмали содержат гидрофобное соединение (13), размещенное на части поверхности указанных гранул (12) эмали.
10. Способ по предыдущему пункту, отличающийся тем, что термообработку выполняют при температуре, находящейся между температурой плавления слоя (10) эмали и температурой плавления указанных гранул (12) эмали.